【事件の表示】
　特願２００９−１８８０７３「インクジェット記録用光沢紙及びその製造方法」拒絶査定不服審判事件〔平成２２年１１月１８日出願公開、特開２０１０−２６０３３４〕について、次のとおり審決する。
【結　論】
　本件審判の請求は、成り立たない。
【理　由】
１　手続の経緯
　本願は、平成２１年８月１４日（優先権主張平成２１年４月８日）の出願であって、平成２５年５月２１日に手続補正がなされ、同年８月２９日付けで拒絶査定がなされ、これに対して同年１１月２２日に拒絶査定不服審判が請求されたものである。
　
２　本願発明
　本願の請求項１ないし１２に係る発明は、平成２５年５月２１日に補正された特許請求の範囲の請求項１ないし１２に記載された事項によりそれぞれ特定されるものであるところ、その請求項１に係る発明は、平成２５年５月２１日に補正された明細書及び特許請求の範囲の記載からみて、その特許請求の範囲の請求項１に記載されたとおりの次のものと認める。
　
「基材の少なくとも片面に１層以上のインク受容層が設けられ、該インク受容層の最表層が光沢発現層であり、該光沢発現層は、顔料及び結着剤を含有する塗工液を塗工した後、塗工層が湿潤状態にあるうちに、加熱した鏡面仕上げの金属面に前記塗工層を圧着して形成されたキャストコート紙であって、
　前記光沢発現層が潤滑剤としてポリエチレンエマルジョン及び高級脂肪酸塩を含有し、結着剤としてシラノール変性ポリビニルアルコールを含有することを特徴とするインクジェット記録用光沢紙。」（以下「本願発明」という。）
　
３　刊行物の記載事項
　原査定の拒絶の理由に引用文献４として引用された、本願の優先権主張の日（以下「本願優先日」という。）前に頒布された刊行物である特開２００７−３３１３０２号公報（以下「引用例」という。）には、次の事項が記載されている（下線は審決で付した。以下同様。）。
（１）「【特許請求の範囲】
【請求項１】
　
基材の少なくとも片面に１層以上のインク受容層が設けられ、該インク受容層上に顔料及び結着剤を主成分とする光沢発現層が設けられ
インクジェット記録用光沢紙
　
前記光沢発現層は、θ−アルミナ又はγ−アルミナの少なくともいずれか一方とシリカの表面がアルミナによって修飾されているアルミナ修飾シリカとを前記顔料として含有し、かつ、ジルコニウム化合物を含有している
【請求項２】
　
前記光沢発現層は、前記インク受容層上に前記顔料及び前記結着剤を含有する塗工液を塗布して塗工層を形成した後、該塗工層を加熱された鏡面仕上げの金属面に圧着してなるキャストコート法によって形成されている
請求項１に記載のインクジェット記録用光沢紙
・・・（略）・・・
【請求項７】
　
前記光沢発現層は、前記結着剤としてシラノール変性ポリビニルアルコールを含有している
請求項
２
に記載のインクジェット記録用光沢紙
・・・（略）・・・
【請求項１１】
　
前記光沢発現層は、前記キャストコート法の凝固法で形成され、凝固剤としてホウ素化合物を含有している
請求項
７
に記載のインクジェット記録用光沢紙
　
（２）「【発明の詳細な説明】
【技術分野】
【０００１】
　
本発明は、銀塩写真並の高光沢感を有し、かつ、光沢面の耐擦過性に優れ、写真画質に近い高さの印字品質を有するインクジェット記録用光沢紙に関する
【背景技術】
【０００２】
　インクジェット記録方式は、インクの液滴を吐出し、記録紙上に付着させることによってドットを形成し記録を行う方式である。近年、インクジェットプリンター、インク及び記録媒体の技術的進歩によって、印字品質の高い記録が可能になってきている。インクジェット記録媒体に求められる要素としては、
（ａ）インクの吸収性及び乾燥性が高いこと、
（ｂ）印字濃度が高いこと、
（ｃ）ドットの広がりやひげ状の滲みが無いこと
等があげられる。一般の普通紙でも一定以上のサイズ性があれば、滲みも少なくある程度の印字品質が期待できる。一方、より高い印字品質を求める場合には、媒体上にインクジェットプリンターのインクに対して適性のあるインク受容層を各種基材上に設けた専用の媒体が使用される。これらインクジェット記録専用の媒体としては、紙やフィルムを支持体として、顔料と結着剤とを主成分とする顔料塗工層又は顔料を含まない樹脂塗工層を表面に設けたものが多く使用される。
【０００３】
　インクジェット専用媒体は、更に表面状態からマット調媒体と光沢媒体とに分類される。銀塩写真により近い画像品質を要求する場合には、後者の光沢媒体が使用される。これら光沢媒体に要求される特性としては、前記した特性以外に、
（ｄ）ドットの真円性が高く、画像再現性が良好なこと、
（ｅ）耐水性及び耐光性が良好であること、
（ｆ）画像領域及び白紙部分の光沢感が高いこと
等があげられる。
【０００４】
　光沢媒体の製法としては、（ａ）のインク吸収性及び乾燥性を維持しながら（ｂ）〜（ｆ）の特性を維持するために、各種の方法が提案されている。その一般的方法には、キャストコート法によってインク受容層を形成し、表面に光沢を付与する方法と印画紙用基材上にインク受容層を形成する方法とがある。
【０００５】
　一般的に、前者は、（ａ）のインク吸収性が後者に比べ制御しやすいが、（ｄ）のドット真円性、画像再現性、（ｆ）の画像領域及び白紙部分の光沢感、品質では後者に比べ劣っている。印画紙用基材は、一般にＲＣ紙（レジンコート紙）といわれるように、紙の基材上にポリエチレンのフィルム層が形成されているためにインク受容層をその表面に形成した場合、フィルム面が平滑であることからインク受容層表面も平滑で、光沢ある表面が形成しやすい。
【０００６】
　しかし、インク吸収性を高めるために塗工量を多くする必要があり、かつ、基材そのものが紙よりも高価であることから全体のコストは、前者のキャストコート法による光沢媒体に比べ高くなっている。また、廃棄する場合には、複合素材であることからリサイクルができていないといった問題もある。
【０００７】
　
キャストコート法による従来のインクジェット記録用光沢紙
【０００８】
　例えば、記録層表面の平均粗さ、光沢度及び記録紙の透気度を規定することで表面の平滑性が高く、画質の高級感に優れるインクジェット記録用紙が得られるとの提案がある（例えば、特許文献１を参照。）。
【０００９】
　また、記録層表面の亀裂の大きさ及び個数を規定することによって優れた光沢感及びインク受容性を有するインクジェット記録用シートが得られるとの提案もある（例えば、特許文献２を参照。）。
【００１０】
　さらに、パールネックレス状のコロイダルシリカを含むインクジェット記録シートの提案もある（例えば、特許文献３を参照。）。
【００１１】
　また、近年、インクの吸収速度が速く、銀塩写真並の光沢感を有する、
アルミナ水和物と水溶性バインダーとを混合して塗工した記録シート
特許文献４
【００１２】
【特許文献１】特開平０６−７２０１７号公報
【特許文献２】特開平１１−３４８４１６号公報
【特許文献３】特開２０００−１０８５０６号公報
【特許文献４】特開平０６−０５５８２９号公報
【発明の開示】
【発明が解決しようとする課題】
【００１３】
　しかし、特許文献２で開示される技術は、亀裂数が少なすぎると光沢感が増す一方、インク吸収性が低下しているという問題点もある。また、特許文献３で開示される技術は、パールネックレス状のコロイダルシリカを使用することで印字品質、特にインク吸収性の向上には一定の効果があるが、表面強度及び光沢感が必ずしも満足できるには至っていない。さらに、
特許文献４で開示される技術は、光沢感が非常に優れているという特徴を持つが、光沢感に優れているが故に光沢面に傷が入りやすいという欠点を持つ
【００１４】
　そこで、本発明は、
良好なインク吸収性を持ちながら、銀塩写真並の高光沢感を有し、更に光沢面の耐擦過性にも優れ、印画紙基材又はフィルム基材を用いて製造された媒体に匹敵する画質と均一な光沢感を有し、かつ、リサイクル可能なインクジェット記録用光沢紙を提供することを目的とする
　
（３）「【実施例】
【００５９】
　以下、実施例を挙げて本発明を更に詳述するが、本発明は、これらの例に限定されるものではない。また、実施例において示す「部」及び「％」は特に明示しない限り固形質量部及び固形質量％を示す。
【００６０】
（実施例１）
　
酸化澱粉で表面処理した坪量１６０ｇ／ｍ
２
の上質紙に、合成シリカ（ミズカシルＰ−７８Ａ、水澤化学工業社製）１００質量部、結着剤としてポリビニルアルコール（ＰＶＡ１１７：クラレ社製）１０質量部及びエチレン・酢酸ビニル（ポリゾールＥＶＡ  ＡＤ−６：昭和高分子社製）４０質量部、添加剤としてカチオン性ポリマー（パピオゲンＰ−１０５：センカ社製）３０質量部を用い、固形分１６％の塗工液をエアーナイフコーターで絶乾塗工量１０ｇ／ｍ
２
となるように塗布し、乾燥してインク受容層を塗工した
次いで、光沢発現層の顔料としてＢＥＴ比表面積５５ｍ
２
／ｇのアルミナ（ＰＧ−００３、結晶形−γ、θ混合：ＣＡＢＯＴ社製）８０質量部及びアルミナ修飾シリカ（ＶＰ３３７５：日本アエロジル社製）２０質量部と、ジルコニウム化合物として硝酸ジルコニウム（ジルコゾールＺＮ：第一希元素化学工業社製）３部と、結着剤としてポリビニルアルコール（ＰＶＡ４２０：クラレ社製）１０部、添加剤としてカチオン性ポリマー（スミレーズレジン１００１：住友化学社製）１０質量部、離型剤としてポリエチレンエマルジョン（ＳＮコート２８７：サンノプコ社製）１質量部とを用いて固形分２０％の塗工液を得た
この塗工液をエアーナイフコーターで絶乾塗工量１０ｇ／ｍ
２
となるように塗布し、次いでホウ酸ナトリウム３％水溶液を塗布して凝固処理を行ったのち、得られた光沢発現層の表面が湿潤状態にあるうちに表面温度１００℃のキャストドラムに圧着し、インクジェット記録用光沢紙を作製した
・・・（略）・・・
【００６４】
（実施例５）
　
光沢発現層の結着剤として、シラノール変性ポリビニルアルコール（Ｒ−１１３０：クラレ社製）２質量部、ポリビニルアルコール（ＰＶＡ４２０：クラレ社製）５質量部及びカチオン性アクリル樹脂（ビニブラン２５８０：日信化学工業社製）７質量部とした以外は、実施例１に記載した通りの条件でインクジェット記録用光沢紙を作製した
　
（４）上記（１）ないし（３）の記載からみて、引用例には、
「基材上にアルミナ水和物と水溶性バインダーとを混合して塗工して多孔質層を形成したキャストコート法による従来のインクジェットプリンタ用の記録シートは、光沢感が非常に優れているという特徴を持つが、光沢感に優れているが故に光沢面に傷が入りやすいという欠点を持つので、
　良好なインク吸収性を持ちながら、銀塩写真並の高光沢感を有し、更に光沢面の耐擦過性にも優れ、印画紙基材又はフィルム基材を用いて製造された媒体に匹敵する画質と均一な光沢感を有し、かつ、リサイクル可能なインクジェット記録用光沢紙を提供することを目的とし、
　基材の少なくとも片面に１層以上のインク受容層を設け、該インク受容層上に顔料及び結着剤を主成分とする光沢発現層を設け、
　前記光沢発現層は、
　　前記顔料として、θ−アルミナ又はγ−アルミナの少なくともいずれか一方とシリカの表面がアルミナによって修飾されているアルミナ修飾シリカとを含有し、かつ、ジルコニウム化合物を含有し、
　　前記結着剤としてシラノール変性ポリビニルアルコールを含有し、
　　前記インク受容層上に前記顔料及び前記結着剤を含有する塗工液を塗布して塗工層を形成した後、該塗工層を加熱された鏡面仕上げの金属面に圧着してなるキャストコート法によって形成され、
　　前記光沢発現層は、前記キャストコート法の凝固法で形成され、凝固剤としてホウ素化合物を含有しているものである、
　銀塩写真並の高光沢感を有し、かつ、光沢面の耐擦過性に優れ、写真画質に近い高さの印字品質を有するインクジェット記録用光沢紙であって、
　具体的には、
　酸化澱粉で表面処理した坪量１６０ｇ／ｍ２の上質紙に、
　合成シリカ（ミズカシルＰ−７８Ａ、水澤化学工業社製）１００質量部と、結着剤としてポリビニルアルコール（ＰＶＡ１１７：クラレ社製）１０質量部及びエチレン・酢酸ビニル（ポリゾールＥＶＡ  ＡＤ−６：昭和高分子社製）４０質量部と、添加剤としてカチオン性ポリマー（パピオゲンＰ−１０５：センカ社製）３０質量部とを用い、固形分１６％の塗工液をエアーナイフコーターで絶乾塗工量１０ｇ／ｍ２となるように塗布し、乾燥してインク受容層を塗工し、
　次いで、光沢発現層の顔料としてＢＥＴ比表面積５５ｍ２／ｇのアルミナ（ＰＧ−００３、結晶形−γ、θ混合：ＣＡＢＯＴ社製）８０質量部及びアルミナ修飾シリカ（ＶＰ３３７５：日本アエロジル社製）２０質量部と、ジルコニウム化合物として硝酸ジルコニウム（ジルコゾールＺＮ：第一希元素化学工業社製）３部と、結着剤としてシラノール変性ポリビニルアルコール（Ｒ−１１３０：クラレ社製）２質量部、ポリビニルアルコール（ＰＶＡ４２０：クラレ社製）５質量部及びカチオン性アクリル樹脂（ビニブラン２５８０：日信化学工業社製）７質量部と、添加剤としてカチオン性ポリマー（スミレーズレジン１００１：住友化学社製）１０質量部と、離型剤としてポリエチレンエマルジョン（ＳＮコート２８７：サンノプコ社製）１質量部とを用いて固形分２０％の塗工液を得て、この塗工液をエアーナイフコーターで絶乾塗工量１０ｇ／ｍ２となるように塗布し、
　次いで、ホウ酸ナトリウム３％水溶液を塗布して凝固処理を行ったのち、得られた光沢発現層の表面が湿潤状態にあるうちに表面温度１００℃のキャストドラムに圧着して作製した、
　インクジェット記録用光沢紙。」の発明（以下「引用発明」という。）が記載されているものと認められる。
　
４　対比
　本願発明と引用発明とを対比する。
（１）引用発明の「基材」、「インク受容層」、「光沢発現層」、「顔料」、「結着剤」、「塗工液」、「塗工層」、「加熱された鏡面仕上げの金属面」、「ポリエチレンエマルジョン（ＳＮコート２８７：サンノプコ社製）」、「シラノール変性ポリビニルアルコール（Ｒ−１１３０：クラレ社製）」及び「インクジェット記録用光沢紙」は、それぞれ、本願発明の「基材」、「インク受容層」、「光沢発現層」、「顔料」、「結着剤」、「塗工液」、「塗工層」、「加熱した鏡面仕上げの金属面」、「ポリエチレンエマルジョン」、「シラノール変性ポリビニルアルコール」及び「インクジェット記録用光沢紙」に相当する。
　
（２）引用発明の「インクジェット記録用光沢紙」は、「基材」の少なくとも片面に１層以上の「インク受容層」を設け、該「インク受容層」上に「顔料」及び「結着剤」を主成分とする「光沢発現層」を設けたものであるから、本願発明の「インクジェット記録用光沢紙」と、「基材の少なくとも片面に１層以上のインク受容層が設けられ、該インク受容層の最表層が光沢発現層であ」る点で一致する。
　
（３）引用発明の「インクジェット記録用光沢紙」は、「インク受容層」上に「顔料」及び「結着剤」を含有する「塗工液」を塗布して「塗工層」を形成した後、該「塗工層」を「加熱した鏡面仕上げの金属面（加熱された鏡面仕上げの金属面）」に圧着してなるキャストコート法によって「光沢発現層」を形成したものであり、具体的には、「光沢発現層」の「顔料」としてＢＥＴ比表面積５５ｍ２／ｇのアルミナ（ＰＧ−００３、結晶形−γ、θ混合：ＣＡＢＯＴ社製）８０質量部及びアルミナ修飾シリカ（ＶＰ３３７５：日本アエロジル社製）２０質量部と、ジルコニウム化合物として硝酸ジルコニウム（ジルコゾールＺＮ：第一希元素化学工業社製）３部と、「結着剤」として「シラノール変性ポリビニルアルコール（シラノール変性ポリビニルアルコール（Ｒ−１１３０：クラレ社製））」２質量部、ポリビニルアルコール（ＰＶＡ４２０：クラレ社製）５質量部及びカチオン性アクリル樹脂（ビニブラン２５８０：日信化学工業社製）７質量部と、添加剤としてカチオン性ポリマー（スミレーズレジン１００１：住友化学社製）１０質量部と、離型剤として「ポリエチレンエマルジョン（ポリエチレンエマルジョン（ＳＮコート２８７：サンノプコ社製））」１質量部とを用いて固形分２０％の「塗工液」を得て、この「塗工液」をエアーナイフコーターで絶乾塗工量１０ｇ／ｍ２となるように塗布し、次いで、ホウ酸ナトリウム３％水溶液を塗布して凝固処理を行ったのち、得られた「光沢発現層」の表面が湿潤状態にあるうちに表面温度１００℃のキャストドラムに圧着して作製されたものであるから、本願発明の「インクジェット記録用光沢紙」と、「光沢発現層」が「顔料及び結着剤を含有する塗工液を塗工した後、塗工層が湿潤状態にあるうちに、加熱した鏡面仕上げの金属面に前記塗工層を圧着して形成されたキャストコート紙」である点、及び、「光沢発現層」が「ポリエチレンエマルジョンを含有し、結着剤としてシラノール変性ポリビニルアルコールを含有」する点で一致する。
　
（４）上記（１）ないし（３）からみて、本願発明と引用発明とは、
「基材の少なくとも片面に１層以上のインク受容層が設けられ、該インク受容層の最表層が光沢発現層であり、該光沢発現層は、顔料及び結着剤を含有する塗工液を塗工した後、塗工層が湿潤状態にあるうちに、加熱した鏡面仕上げの金属面に前記塗工層を圧着して形成されたキャストコート紙であって、
　前記光沢発現層がポリエチレンエマルジョンを含有し、結着剤としてシラノール変性ポリビニルアルコールを含有するインクジェット記録用光沢紙。」である点で一致し、次の点で相違する。
　
相違点：
　前記「前記光沢発現層」が、
　本願発明では、「潤滑剤としてポリエチレンエマルジョン及び高級脂肪酸塩」を含有するのに対して、
　引用発明では、ポリエチレンエマルジョンを含有するが、高級脂肪酸塩を含有しない点。
　
５　判断
（１）キャストコート紙であるインクジェット記録用光沢紙において、光沢層のキャストドラム（鏡面ドラム）からの剥離性（離型性）を制御し光沢性を向上させるために、光沢層の塗工液に、ノニオン性剥離剤としてのポリエチレンエマルジョンとアニオン性剥離剤としての高級脂肪酸塩を混合したものは、本願優先日前に周知である（以下「周知技術」という。）。周知例として、次のアないしウを挙げる。
　ア　原査定の拒絶の理由に引用文献５として引用された特開２００９−５６６７５号公報
　【００１８】及び【００１９】の「本形態の目的である、表面性を維持しつつ、光沢度を向上させるには、光沢層をキャストドラムに強く押し当て、キャストドラムの鏡面を光沢層表面に写し取って光沢度を向上させ、次いで、キャストドラムから光沢層をきれいに剥離させると言う、相反する作用を実現する必要がある。一般に、ノニオン性剥離剤は、アニオン系剥離剤に比べて剥離性が低いため、剥離時に光沢層に掛かる応力が大きく、剥離ムラが発生しやすいため、表面性が悪化する。一方で、光沢層がキャストドラムに貼り付きやすいため、鏡面の写し取りが良好となり、光沢性が向上する。逆にアニオン性剥離剤は、ノニオン性剥離剤に比べて剥離性が高いため、剥離時に光沢層に掛かる応力が小さく、剥離ムラによる表面性の悪化を抑制することができる。しかし一方で、光沢層がキャストドラムに貼り付きにくいため、鏡面の写し取りが悪く、光沢性が低下する。 本発明では、これら２種類の剥離剤を特定の割合で混合することにより、光沢性を十分保ちながら、剥離ムラによる表面性の悪化を抑制することができる。・・・剥離剤の種類としては、
ノニオン性の剥離剤として酸化ポリエチレンエマルジョン、・・・アニオン性の剥離剤としてオレイン酸カリウムを用いると、これらの混合性が良い
ノニオン性剥離剤
酸化ポリエチレンエマルジョン
アニオン性剥離剤
オレイン酸カリウム
　イ　特開２００７−２４５５９８号公報
　【００５９】の「光沢層には、離型剤を配合する。なかでも吸収性が向上し、光沢が得られることから、
ポリエチレンワックス乳化物
脂肪酸
脂肪酸とは、脂肪酸及びその水溶性塩を含み
脂肪酸の具体例としては、ラウリン酸、ミリスチン酸、パルミチン酸、ステアリン酸、オレイン酸、リノール酸、リノレン酸、アラキドン酸
の水溶性塩としては、前記脂肪酸のナトリウム塩、カリウム塩、及びアンモニウム塩等が挙げられる
これらの脂肪酸
の水溶性塩の内、ステアリン酸
の水溶性塩、オレイン酸
の水溶性塩が、離型性の点で好ましく、この中でもさらに
ステアリン酸アンモニウム、およびオレイン酸アンモニウムが特に優れる
［光沢層用塗工液］
離型剤としてオレイン酸アンモニウム
５部とポリエチレンワックス乳化物
１５部を併用した
　ウ　原査定の拒絶の理由に引用文献１３として引用された特開２００５−２２３３４号公報
　【００７５】の「光沢層用塗工液中には、鏡面ドラム等からの離型性を付与する目的で、離型剤を添加する。離型剤としては、ステアリルリン酸カリウム等の高級アルキルリン酸エステルおよびそのアルカリ金属塩、ステアリン酸アミド、オレイン酸アミド等の高級脂肪酸アミド、
ステアリン酸カルシウム、ステアリン酸亜鉛、オレイン酸カリウム、オレイン酸アンモミウム等の高級脂肪酸アルカリ塩類
ポリエチレンワックス
ステアリルリン酸カリウム
　
（２）引用発明において、光沢発現層のキャストドラムからの離型性を制御し光沢性を向上させるために、光沢発現層の塗工液に離型剤としてポリエチレンエマルジョンに加えて高級脂肪酸塩を添加することは、当業者が周知技術に基づいて適宜なし得た程度のことである。そして、添加されたポリエチレンエマルジョンや高級脂肪酸塩が潤滑剤としても機能することは明らかであるから、引用発明において、相違点に係る本願発明の構成となすことは、当業者が周知技術に基づいて容易になし得たことである。
　
（３）効果について
　本願発明の奏する効果は、引用発明の奏する効果及び周知技術の奏する効果から当業者が予測することができた程度のものである。
　
（４）まとめ
　したがって、本願発明は、当業者が引用例に記載された発明及び周知技術に基づいて容易に発明をすることができたものである。
　
６　むすび
　本願の請求項１に係る発明は、以上のとおり、当業者が引用例に記載された発明及び周知技術に基づいて容易に発明をすることができたものであるから、特許法第２９条第２項の規定により特許を受けることができない。
　したがって、本願の他の請求項に係る発明について検討するまでもなく、本願は拒絶すべきものである。
　よって、結論のとおり審決する。